Глазурь
GLAZE

Изобретение относится к технологии силикатов, в частности к составам глазурей, которые могут быть использованы для нанесения на изделия из фаянса, майолики.
2
2
3
2
3
2
2
2
3
2
3
2
Известна глазурь, содержащая, мас. %: SiO 54,98-56,7; AlO 9,4-10,45; FeO 0,05-0,2; СаО 10,0-10,75; MgO 0,01-0,1; NaO 0,05-0,2; KO 6,71-7,0; BO 10,9-11,3; CrO 0,9-1,3; SnO 4,5-5,0 [1].
Задачей изобретения является повышение термостойкости глазури.
2
2
3
2
2
3
2
3
2
2
2
3
2
2
3
2
3
2
Технический результат достигается тем, что глазурь, включающая SiO, AlO, KO, BO, CrO, SnO, дополнительно содержит ZnO, при следующем соотношении компонентов, мас. %: SiO 3,0-4,0; AlO 52,5-53,4; KO 5,0-6,0; BO 7,0-8,5; CrO 15,0-20;0;SnO 4,0-5,0; ZnO 7,0-10,0.
В таблице приведены составы глазури.
Компоненты
Содержание, мас. % в составах
1
2
3
Si0<sub>2</sub>
4,0
3,5
3,0
Al<sub>2</sub>O<sub>3</sub>
53,0
53,4
52,5
K<sub>2</sub>O
6,0
5,5
5,0
B<sub>2</sub>O<sub>3</sub>
7,0
7,8
8,5
Cr<sub>2</sub>O<sub>3</sub>
15,0
17,0
20,0
SnO<sub>2</sub>
5,0
4,5
4,0
ZnO
10,0
8,3
7,0
Термостойкость, теплосмены (нагрев до 125°C → охлаждение до 20°C)
30-35
30-35
30-35
Взвешенные в требуемых соотношениях тонкодисперсные (остаток на сите №008 не более 5%) компоненты смешивают. Полученную смесь напыляют на поверхность керамических изделий в струе низкотемпературной плазмы, при этом образуется стеклокристаллическое покрытие с незначительными дефектами структуры (микропоры, газовые включения).
Методика нанесения подобных покрытий, происходящие при этом процессы и необходимое оборудование подробно описаны нами в [2].
Источники информации
1. SU 1275013, С03С 8/02, 1986.
2. Федосов С.В., Акулова М.В., Щепочкина Ю.А., Подлозный Э.Д., Науменко Н.Н. «Плазменное оплавление строительных композитов». Москва, Изд-во АСВ, Иваново, ИГАСУ, 2009, c. 131-144.